(57)【特許請求の範囲】
【請求項１】
鉛直面またはそれに近い舗装区画の舗装打継断面に接着して使用されるテープであって、
粘着剤層と、該粘着剤層の少なくとも片面に接着された剥離ライナーとからなり、前記粘着剤は少なくともストレートアスファルト  ７０〜９０重量％、合成ゴム系粘着剤３０〜１０重量％の混合したものであるアスファルト舗装用両面粘着テープ。
【請求項２】
鉛直面またはそれに近い舗装区画の舗装打継断面に接着して使用されるテープであって、
粘着剤層と、該粘着剤層の少なくとも片面に接着された剥離ライナーとからなり、前記粘着剤はストレートアスファルト  ６５〜７５重量％、合成ゴム  ４〜８重量％、粘着付与剤  １５〜２０重量％、可塑剤  ４〜８重量％の混合したものであるアスファルト舗装用両面粘着テープ。
【請求項３】
前記合成ゴムはスチレン・ブタジエンである請求項１または２記載のアスファルト舗装用両面粘着テープ。
【請求項４】
前記合成ゴムはスチレン・イソプレン・スチレンである請求項１または２記載のアスファルト舗装用両面粘着テープ。
【請求項５】
前記粘着剤層の厚みは、２００μｍ〜３，０００μｍ未満である請求項１〜４項のいずれか１項記載のアスファルト舗装用両面粘着テープ。
【請求項６】
前記粘着剤層の厚みは、２００μｍ〜１，５００μｍである請求項１〜４項のいずれか１項記載のアスファルト舗装用両面粘着テープ。
【請求項７】
前記粘着剤層の厚みは、２００μｍ〜１，０００μｍである請求項１〜４項のいずれか１項記載のアスファルト舗装用両面粘着テープ。
【請求項８】
請求項１〜７項のいずれか１項記載のアスファルト舗装用両面粘着テープを使用し、鉛直面またはそれに近い舗装区画の舗装打継断面に接着し、側面の剥離ライナーをはがし、前記区画内に加熱アスファルトを載せて敷きならす舗装方法。
【発明の詳細な説明】
【技術分野】
【０００１】
本発明は、舗装用両面粘着テープ，舗装方法および舗装構造に関するものである。
【背景技術】
【０００２】
従来、舗装地面の修理は次のようにしていた。即ち、既設の表層の表面から円盤カッターを回転させながら切断し、この切断部に囲まれた部分の表層を取り除く。その後、その凹部の土面をローラで転圧する。次に、路盤材（砕石，砂など）を所定厚みにレーキ等で敷きならし、ローラで転圧する。次にこの路盤の表面と既設表層の切断面にアスファルト乳剤をエアスプレーまたはエンジンスプレーで散布する。その後、加熱アスファルト混合物をトンボなどで敷きならし、ローラで転圧して仕上げる。
【０００３】
しかし、前記のような既設表層と新設表層との境界部では、前記アスファルト混合物の骨材の結合力が弱い。このため、骨材，砂などが車の通過による振動で崩れ、周囲に飛散することになる。また、境界部の隙間から雨水が浸み込んで、含水比が上がると地盤が緩み、表層まで歪んでヒビ割れが発生する。
【０００４】
そこで、この問題を解決するものとして、両面接着テープを舗装切断面に貼り付ける工法があった(第１例)。この方法は、既設表層の切断面に、先ず、プライマーを塗布し、３０〜６０分養生し、その後、前記テープを貼り付け圧着、剥離紙を剥がし、次いで、アスファルト舗装施工するものである。
【０００５】
また、他の例(第２例)は、既設表層と新設表層との境界部の表面（上面）に境界部を覆ってテープを貼り、接着後に剥離紙を剥がす。その後、接着剤の上に硅砂，砂などの付着防止剤を散布し、通過車両などに付着しないようにする。なお、本出願人が開発し特許を許可されたものを、参考先行文献としてあげる。
【先行技術文献】
【特許文献】
【０００６】
【特許文献１】特許第４６４７９９５号公報
【発明の概要】
【発明が解決しようとする課題】
【０００７】
しかしながら、前記第１例のものでは、テープの厚さが約５ｍｍもあって、加熱アスファルトが接触しても熱が伝わりにくく、接着剤とはならない。また第２例のものでは、接着力が弱く、雨水にかかると剥がれてしまう。
【０００８】
本発明は上記課題を解決し、接着力の優れた粘着剤を持ち、舗装境界部からの土砂の飛散と雨水の侵入を高性能のもとに防止できる舗装用両面粘着テープ，舗装方法および舗装構造を提供することを目的とする。
【課題を解決するための手段】
【００１１】
本発明の第１課題解決手段のアスファルト舗装用両面粘着テープは、鉛直面またはそれに近い舗装区画の舗装打継断面に接着して使用されるテープであって、粘着剤層と、該粘着剤層の少なくとも片面に接着された剥離ライナーとからなり、前記粘着剤少なくともストレートアスファルト  ７０〜９０重量％、合成ゴム系粘着剤３０〜１０重量％の混合したものである。
【００１２】
本発明の第２課題解決手段のアスファルト舗装用両面粘着テープは、鉛直面またはそれに近い舗装区画の舗装打継断面に接着して使用されるテープであって、粘着剤層と、該粘着剤層の少なくとも片面に接着された剥離ライナーとからなり、前記粘着剤はストレートアスファルト  ６５〜７５重量％、合成ゴム  ４〜８重量％、粘着付与剤  １５〜２０重量％、可塑剤  ４〜８重量％の混合したものである。
【００１３】
本発明の第３課題解決手段のアスファルト舗装用両面粘着テープは、第１または２課題解決手段に加え、前記合成ゴムはスチレン・ブタジエンである。
【００１４】
本発明の第４課題解決手段のアスファルト舗装用両面粘着テープは、第１または２課題解決手段に加え、前記合成ゴムはスチレン・イソプレン・スチレンである。
【００１５】
本発明の第５課題解決手段のアスファルト舗装用両面粘着テープは、第１〜４の課題解決手段のいずれかに加え、前記粘着剤層の厚みは、２００μｍ〜３，０００μｍ未満である。
【００１６】
本発明の第６課題解決手段のアスファルト舗装用両面粘着テープは、第１〜４の課題解決手段のいずれかに加え、前記粘着剤層の厚みは、２００μｍ〜１，５００μｍ未満である。
【００１７】
本発明の第７課題解決手段のアスファルト舗装用両面粘着テープは、第１〜４の課題解決手段のいずれかに加え、前記粘着剤層の厚みは、２００μｍ〜１，０００μｍ未満である。
【００１８】
本発明の第８課題解決手段の塗装方法は、第１〜７の課題解決手段のいずれか１のアスファルト舗装用両面粘着テープを使用し、鉛直面またはそれに近い舗装区画の舗装打継断面に接着し、側面の剥離ライナーをはがし、前記区画内に加熱アスファルトを載せて敷きならすことである。
【００２２】
本発明が適用される舗装は、先ず、簡易舗装である。これは、骨材（砕石，砂，石粉など）を歴青材料（ストレートアスファルトなど）で結合した表層および路盤で構成される。次に、アスファルト舗装である。これは、骨材（砕石，砂，石粉など）を歴青材料（ストレートアスファルトなど）で結合した表層と基層および路盤で構成される。
表層は加熱アスファルト混合物でつくられ、基層は路盤の上にあって、通常は加熱アスファルト混合物でつくられる。また、砂利道の路面を整正して歴青材料を散布浸透させた防塵処理や表面処理などにも本発明は適用される。
【００２３】
歴青材料として、舗装用石油アスファルト，改質アスファルト，石油アスファルト乳剤などが使用され、改質アスファルトとして、アスファルトにゴム，樹脂などの高分子材料を添加したゴム，樹脂入りや、ブローイング操作で粘度を高めたセミブローンアスファルトがある。
接着剤として使用される石油アスファルト乳剤は、乳化剤と安定剤を含む水中に、比較的軟質な石油アスファルトを分散させたものであり、カチオン系（Ｋ）とアニオン系（Ａ）が使用される。締め固めには転圧機，ロードローラ，振動ローラまたはタイヤローラなどを用いる。
【００２４】
両面粘着テープの粘着剤として、ストレートアスファルト液０〜９０％、合成ゴム系粘着剤１００〜１０％の混合物が用いられる。また、両面粘着テープは図３のように、粘着剤層３ａの片面に剥離ライナー３ｂを有するものと、図４のように、２枚の剥離ライナー３ｂ，３ｂを有する構造の場合もある。剥離ライナーは、紙またはポリエステル、ポリプロピレン、ポリエチレン等のフィルムの片面または両面に、低エネルギー表面を有するシリコーンやフッ素樹脂などが塗着されたものが使用される。
【００２５】
本発明の両面粘着テープを使用した舗装方法の第１は、舗装区画の舗装打継断面に接着し、側面の剥離ライナーをはがし、前記区画内に加熱アスファルトを載せて敷きならすのである。例えば、既設表層に隣接して新設表層を舗装する場合である。また、構造物の側面に隣接して表層または基層の上に表層を舗装する場合などに適用される。この場合、先ず、構造物の側面に本発明の両面粘着テープを貼り、その後、剥離ライナーをはがすのである。
【００２６】
本発明の両面粘着テープを使用した舗装方法の第２は、舗装打継目の表面を覆って接着し、上面の剥離ライナーをはがす。次いで、残された前記粘着剤の上に砂などの付着防止材を散布する。または、バーナーで加熱溶融させてもよく、または、その上に砂などの付着防止材を散布してもよい。例えば、隣り合う既設表層間の境界部、既設表層の表面のヒビ割部などである。また、既設表層の切断部のカッターが通過した後に残された隙間などである。
【発明の効果】
【００２７】
本発明により、接着力の優れた粘着剤を持ち、舗装境界部からの土砂の飛散と雨水の侵入を高性能のもとに防止できることとなった。このため、舗装の寿命を延長できる。さらには、道路維持のランニングコストも安価にできる。また、舗装方法の発明では、工事規制時間の短縮と、交通渋滞等の緩和につながる。
【図面の簡単な説明】
【００２８】
【図１】本発明・舗装構造の一実施例の平面図である。
【図２】図１のＹ２−Ｙ２断面図である。
【図３】両面粘着テープの端面図である。
【図４】両面粘着テープの端面図である。
【図５】本発明・舗装方法の一工程例の鉛直断面図である。
【図６】本発明の舗装方法（第２）の鉛直断面説明図である。
【発明を実施するための形態】
【００２９】
以下に本発明の一実施例を図面にもとづき説明する。
図１，２は簡易舗装の修理した舗装構造を示す。骨材（砕石，砂，石粉など）を歴青材料（ストレートアスファルトなど）で結合してつくった表層１および路盤２で構成されている。表層１の厚さは５〜１０ｃｍ程度の簡易な構造の舗装である。（表層１と路盤２との間に、基層６が介在するのが、一般にアスファルト舗装と呼ばれるものである）
【００３０】
さて、本発明の舗装構造は、地面の凹部となった補修部の側面（断面）が粘着剤層３ａで囲まれた区画と、前記区画の内側（底部）に塗布された接着剤層４と、前記区画内および粘着剤層３ａの表面に接して敷きならされたアスファルト層５とを含む。
【００３１】
次に舗装方法（第１）は次の通りである。既設表層の一部をカッターで切断し、その部分を取り除いて出来た凹部に新しい表層を作るものである。即ち、図５のように、このような地面の凹部となった補修部の断面に、両面粘着テープ３を接着する。ここで、図３に示すように、両面粘着テープの断面構造は、ストレートアスファルトと合成ゴム系粘着剤からなる粘着剤層３ａの片面に剥離ライナー３ｂが付着されたものである。次に、前記区画の内側にアスファルト乳剤（ＲＫ４）４をスプレーで散布する。その後、前記テープ３の剥離ライナー３ｂをはがして粘着剤層３ａを断面に残す。
【００３２】
次いで図２のように、前記区画内および前記テープの粘着剤層３ａに接触させて、加熱アスファルト５を載せて、転圧機で荷重と振動を与え、設計高さに敷きならす。これで、所定密度まで平らになり、圧密となる。ここで、加熱アスファルト５は市販されている再生密粒度アスファルト（スタンダード）、再生細粒度アスファルトが用いられ、これらがアスファルトプラントで約１６０℃〜１６５℃とされ、砂，砂利，砕石が粒度分布よく配合されている。これが舗装現場に運ばれて施工に供される。
【実施例１】
【００３３】
（１）  粘着剤は次の材料を混合して得た。
・合成ゴムとして、スチレン・ブタジエンゴム  ５％
（商品名：タフプレン１２５）
製造者：旭化成ケミカルズ（株）、東京都千代田区神田神保町１丁目１０５番地
神保町三井ビルディング
・粘着付与剤として、ロジンエステル樹脂  ２０％
（商品名：アルコンＭ−９０）
製造者：荒川化学工業（株）、大阪市中央区平野町１丁目３番７号
・可塑剤として、鉱物油  ５％
（商品名：モレスコホワイトＰ−４０）
製造者：（株）ＭＯＲＥＳＣＯ、神戸市中央区港島南町５丁目５−３
・ストレートアスファルト  ７０％
製造者：昭和瀝青工業（株）、兵庫県姫路市北条口４丁目２６番地
・混合方法は次の通りである。
１４０〜１６０℃に昇温させた２軸ニーダーの中に、ゴムと粘着付与剤を投入し、溶解させて３０〜１２０分混ぜ合わせる。次に、この溶解させた溶液の中に１３０〜１８０℃で溶融させたストレートアスファルトを攪拌しながら投入する。さらに、攪拌しながら可塑剤を投入し３０〜１２０分混ぜ合わせる。均一に混ぜあわされたことを確認し、ニーダーから容器へ取り出す。この製品を冷却し、粘着剤ブロックとする。
【実施例２】
【００３４】
（１）  粘着剤は次の材料を混合して得た。
・合成ゴムとして、スチレン・イソプレン・スチレンゴム  ５％
（商品名：ＱＵＩＮＴＡＣ３４５０）
製造者：日本ゼオン（株）、東京都千代田区丸の内１−６−２
新丸の内センタービル
・粘着付与剤として、水添テルペン樹脂  １８％
（商品名：クリアロンＰ−１１５）
製造者：ヤスハラケミカル（株）、広島県府中市高木町１０８０番地
・可塑剤として、鉱物油  ７％
（商品名：ＳＵＮ  Ｎ  ＳＴＯＣＫ  ４６）
製造者：日本サン石油（株）、東京都千代田区麹町３−４  トラスティ麹町ビル
・ストレートアスファルト  ７０％
製造者：昭和瀝青工業（株）、兵庫県姫路市北条口４丁目２６番地
・混合方法は〔実施例１〕同じものである。
【００３５】
(２)前記の固形粘着剤を、粘着剤溶融装置のタンクに投入し、１４０〜１８０℃に昇温して溶解させる。溶解した粘着剤を、ポンプで高温のままダイコーターへ送り込む。ダイコーターヘッドから、高温、高圧力の粘着剤を、剥離紙上に押し出しコーティングする。コーティングされた剥離紙を冷却しながら巻き取り、テープとする。剥離紙の原材料は、３０〜１１０ｇの上質紙、グラシン紙に、ポリエチレン樹脂を両面に１０〜４０ｇ平方メートル  ラミネートしたものである。そして、この原紙の両面にシリコーン樹脂を塗布したものである。（商品名：スミリーズＳＬＢ−５０ＫＷＤ、紙、上質５８ｇ、ポリエチ片面２０ｇ、総厚１００μ）
はく離紙の製造者：住化加工紙（株）、東京都中央区日本橋小伝馬町１０−１１
そして、１０ｃｍ幅，長さ５０ｍの剥離紙に、前記実施例１，２（１）項の混合物が５００μｍの厚みに塗布され、ロール状に巻き取られた両面粘着テープを得た。
(３)前記(２)で作製した両面粘着テープを一般舗装道路補修部の断面に貼り付ける。
(４)前記(３）で断面に貼り付け囲んだ内側に、ＰＫ−４液体乳剤を規定量（０.４Ｌ／ｍ2）散布する。
(５)前記(３)で断面に貼り付けた両面粘着テープから剥離紙をめくる。
(６)前記(５)の状態に、一般市販されている加熱アスファルト合材(再生密粒度アスファルト)を規定の厚さに敷き均し、プレートコンパクター，ローラ等で厚密になるように転圧する。再生密粒度アスファルトは、光アスコン株式会社（京都市伏見区横大路千両松町７８）が製造したものである。ＰＫ−４液体乳剤は、前田道路株式会社  淀乳剤工場（京都府長岡京市勝竜寺蔵道１３番地）で製造したものである。
【００３６】
加熱アスファルト合材に接触した粘着剤は厚みが薄いので直ぐに全体が溶融する。そして、隣り合う既設表層と新設表層の境界部の断面の凹凸面に含浸し、接着面積が増大し一体化する。こため、粘着力が大きく、表面からの雨水の侵入と、境界部の骨材の飛散を高度に防止できる。
【００３７】
本発明の他の舗装方法（第２）は、図６に示すように、隣り合う既設表層１，１の境界部の表面を覆って前記両面粘着テープ３を接着し、上面の剥離ライナーをはがす。次いで、残された前記粘着剤３ａの上に砂などの付着防止材を散布する。
【００３８】
〔粘着力測定結果〕
ここで、実施例１のテープの粘着力の測定結果は以下の通りであった。
直径  １０ｃｍ、高さ  ５ｃｍの円柱体一方片の上面に、本発明テープを貼り、剥離紙をはがした。その上方を囲み、一方片の上に同じ寸法で加熱アスファルト合材を充填し、硬化させた。これが他方片となる。この円柱結合体（直径  １０ｃｍ、高さ  １０ｃｍ）の円中心部の上端から下端までを残して切除した。そして、１辺  ３ｃｍの正方形の端面を持ち、長さ  ５ｃｍの直方体一方片と他方片が接合された試験片（１辺  ３ｃｍの正方形の端面を持ち、長さ  １０ｃｍ）を作った。
【００３９】
この一体となった試験片を、水平に倒して長さ方向の両端を支持し、接合部の上方から下方に負荷棒で荷重をかけた。（３点曲げ試験）
その結果、（１）一方片がアスファルト、他方片が加熱アスファルト合材の場合、
７２４Ｎ（ニュートン）、（２）一方片がコンクリート、他方片が加熱アスファルト合材の場合、４８７Ｎ（ニュートン）であった。
【００４０】
本発明により、接着力の優れた粘着剤を持ち、舗装境界部からの土砂の飛散と雨水の侵入を高性能のもとに防止できることとなった。このため、舗装の寿命を延長できる。さらには、道路維持のランニングコストも安価にできる。
また、舗装方法の発明では、工事規制時間の短縮と、交通渋滞等の緩和につながる。
【００４１】
本発明は前記した実施例や実施態様に限定されず、特許請求の範囲を逸脱せずに種々の変形を含む。
【産業上の利用可能性】
【００４２】
本発明は、舗装用両面粘着テープおよび舗装方法、舗装構造に利用される。
【符号の説明】
【００４３】
１  表層
２  路盤
３  両面粘着テープ
３ａ  粘着剤層
３ｂ  剥離ライナー
４  接着剤層
５  アスファルト層
６  基層
【図１】
0005856904.tif 000002
【図２】
0005856904.tif 000003
【図３】
0005856904.tif 000004
【図４】
0005856904.tif 000005
【図５】
0005856904.tif 000006
【図６】
0005856904.tif 000007